(57)【要約】  本発明は蛍光灯に関連し、前記蛍光灯の蛍光層は１乃至３の蛍光体を有し、前記蛍光灯は赤色、緑色及び深赤色の波長領域のそれぞれでピーク波長を有し、前記深赤色の蛍光体は非活性化緑色、親水性蛍光体から引き出される。蛍光層は、望ましくは赤色、Ｅｕ３＋活性化蛍光体、緑色、Ｔｂ３＋活性化蛍光体及び深赤色、Ｍｎ２＋活性化蛍光体を有し、前記深赤色、Ｍｎ２＋活性化蛍光体は、Ｔｂ３＋，Ｍｎ２＋活性化蛍光体である。Ｔｂ３＋，Ｍｎ２＋活性化蛍光体は、望ましくは（ＧｄＭｇ）Ｂ５Ｏ１０：Ｃｅ３＋，Ｔｂ３＋，Ｍｎ２＋活性化蛍光体である。このような蛍光体は、蛍光灯の製造工程において水性懸濁物として適用できる。【特許請求の範囲】
【請求項１】
蛍光灯であって、前記蛍光灯の蛍光層は１乃至３の蛍光体を有し、前記蛍光灯は赤色、緑色及び深赤色の波長領域のそれぞれでピーク波長を有し、前記蛍光体は親水性であり、前記深赤色の蛍光体は非活性化緑色、親水性蛍光体と同一の基本構造を有する、蛍光灯。
【請求項２】
赤色波長領域にピーク波長を有する前記蛍光体は、Ｅｕ３＋活性化蛍光体であり、望ましくはＹ２Ｏ３：Ｅｕ３＋である、請求項１記載の蛍光灯。
【請求項３】
緑色波長領域にピーク波長を有する前記蛍光体は、Ｔｂ３＋活性化蛍光体であり、望ましくは（ＣｅＧｄＭｇ）Ａｌ１１Ｏ１９：Ｔｂ３＋；ＧｄＭｇＢ５Ｏ１０：Ｃｅ３＋，Ｔｂ２＋及びＬａＰＯ４：Ｃｅ３＋，Ｔｂ３＋を有するグループから選択される、請求項１記載の蛍光灯。
【請求項４】
深赤色波長領域にピーク波長を有する前記蛍光体は、Ｍｎ２＋活性化蛍光体であり、望ましくは（ＧｄＭｇ）Ｂ５Ｏ１０：Ｃｅ２＋，Ｍｎ３である、請求項１記載の蛍光灯。
【請求項５】
深赤色波長領域にピーク波長を有する前記蛍光体は、更に活性化され、緑色波長領域にピーク波長を示す、請求項４記載の蛍光灯。
【請求項６】
前記蛍光体は、Ｔｂ３＋，Ｍｎ２＋活性化蛍光体であり、望ましくは（ＧｄＭｇ）Ｂ５Ｏ１０：Ｃｅ３＋，Ｔｂ３＋，Ｍｎ２＋である、請求項５記載の蛍光灯。
【請求項７】
前記蛍光体は、
４０−７０％の、望ましくは５０％ｂ．ｗ．の赤色、Ｅｕ３＋活性化蛍光体、
１０−３０％の、望ましくは１７％ｂ．ｗ．の緑色、Ｔｂ３＋活性化蛍光体、
１０−５０％の、望ましくは３５％ｂ．ｗ．の深赤色、Ｍｎ２＋活性化蛍光体、
を有する、請求項１記載の蛍光灯。
【請求項８】
Ｍｎ２＋活性化蛍光体は、少なくとも部分的にＴｂ３＋，Ｍｎ２＋活性化蛍光体により置き換えられる、請求項７記載の蛍光灯。
【請求項９】
前記蛍光灯は、色点（ｘ，ｙ）を有し、ｘは０．４７５から０．４９５の範囲の値、望ましくは０．４８４であり、ｙは０．３９０から０．４０５の範囲の値、望ましくは０．３９９である、請求項１記載の蛍光灯。
【請求項１０】
前記蛍光灯は、４から８の範囲、望ましくは６．４の赤色の割合ＬＤを有する、請求項１記載の蛍光灯。
【請求項１１】
赤色、Ｅｕ３＋活性化蛍光体、緑色、Ｔｂ３＋活性化蛍光体及び深赤色、Ｔｂ３＋，Ｍｎ２＋活性化蛍光体の水和性懸濁物の蛍光灯の製造における利用。
【請求項１２】
前記水和性懸濁物は、
４０−７０％、望ましくは５０％ｂ．ｗ．のＹ２Ｏ３：Ｅｕ３＋、
１０−３０％、望ましくは１７％ｂ．ｗ．の（ＧｄＭｇ）Ｂ５Ｏ１０：Ｃｅ３＋，Ｔｂ３＋，及び
１０−５０％、望ましくは３５％ｂ．ｗ．の（ＧｄＭｇ）Ｂ５Ｏ１０：Ｃｅ３＋，Ｔｂ３＋，Ｍｎ２＋
を有する、請求項１１の利用。
【発明の詳細な説明】
【技術分野】
【０００１】
本発明は、１乃至３の親水性蛍光体の蛍光層を有し、赤色、緑色及び深赤色の波長領域にピーク波長を有する蛍光灯に関する。
【背景技術】
【０００２】
本発明のランプは、特に、パン屋及び肉屋での利用に適し、商品の外観を向上させる。また出願人により、色２１ＴＬ（Ｄ）ランプとして市販されている。前記蛍光灯は赤色蛍光体、緑色蛍光体及び深赤色蛍光体を有する蛍光体ブレンドを含む。この既知のランプの深赤色蛍光体は、Ｍｎ２＋活性化蛍光体であり、より具体的には、Ｍｇ４ＧｅＯ５，５：Ｍｎであり、本願明細書ではＭＧＭとして規定され、ピーク波長は６２５乃至６７０ｎｍの範囲内に位置する。
【０００３】
この既知のブレンドの欠点は、ＭＧＭは親水性ではない事である。従って、蛍光体ブレンドは、酢酸ブチルの懸濁物として沈殿する。
【０００４】
それでもなお、処理はより環境に優しく実施されるよう、水性懸濁物のような蛍光体を用いてランプを塗被することが望ましい。
【０００５】
蛍光体の水性懸濁物は、利用される深赤色蛍光体が、緑色、親水性蛍光体と非活性状態で同一の基本構造を有している場合に、生成されることが分かっている。
【特許文献１】米国特許Ａ―６，１５７，１２６
【特許文献２】米国特許Ａ―４，６０２，１８８
【特許文献３】米国特許Ｂ―６，４８９，７１６
【特許文献４】欧州特許００２３０６８
【発明の開示】
【課題を解決するための手段】
【０００６】
本発明は、従って、赤、緑及び深赤色の波長領域のそれぞれでピーク波長を有する、１乃至３の蛍光体から成る蛍光層を有する蛍光灯に関する。前記蛍光体は親水性であり、前記深赤色の蛍光体は非活性の緑色、親水性蛍光体と同一の基本構造を有する。
【０００７】
驚いたことに、前記ランプの出力は、上述の既知のランプと比較して最大１０％増大することが、更に分かっている。
【０００８】
本発明の蛍光灯に利用されるべき好ましい蛍光体は、請求項２から６に請求される。それらの蛍光体に関し、以下に説明する。
【０００９】
赤色蛍光体は、望ましくはＥｕ３＋活性化蛍光体であり、より望ましくはＹ２Ｏ３：Ｅｕ３＋であり、本願明細書ではＹＯＸとして規定され、ピーク波長は６００ｎｍ乃至６２０ｎｍの範囲内に位置する。緑色蛍光体は、望ましくはＴｂ３＋活性化蛍光体であり、より望ましくは本願明細書ではＣＢＴとして規定される（ＧｄＭｇ）Ｂ５Ｏ１０：Ｃｅ３＋，Ｔｂ３＋，本願明細書ではＣＡＴとして規定される（ＣｅＧｄＭｇ）Ａｌ１１Ｏ１９：Ｔｂ３＋，本願明細書ではＬＡＰとして規定されるＬａＰＯ４：Ｃｅ３＋，Ｔｂ３＋，であり、これらの蛍光体は５４０乃至５４８ｎｍの範囲内にピーク波長を有する。
【００１０】
深赤色蛍光体は、望ましくは本願明細書ではＣＢＭとして規定される（ＧｄＭｇ）Ｂ５Ｏ１０：Ｃｅ３＋，Ｍｎ２＋，及び最も望ましくは更に活性化され、緑色波長領域にピーク波長を示す、例えばＴｂ３＋，Ｍｎ２＋活性化蛍光体、例えば本願明細書ではＣＢＴＭと規定される（ＧｄＭｇ）Ｂ５Ｏ１０：Ｃｅ３＋，Ｔｂ３＋，Ｍｎ２＋，である。
【００１１】
ＹＯＸ、ＣＢＴ及びＣＢＴＭ等の蛍光体を有する蛍光灯は、特許文献１から既知である。特許文献１によると、利用される蛍光体ブレンドは、４００乃至４６０ｎｍの光を生成する蛍光体を有し、青色蛍光体が示されることを意味する。この既知の文献では、蛍光体の組合せが、蛍光灯の製造工程で水性懸濁物として利用できる青色蛍光体を用いずに生成でき、肉屋及びパン屋に特に適するランプを得る事に関して提案していない。
【００１２】
更に、（ＣｅＧｄＭｇ）Ｂ５Ｏ１０：Ｔｂ３＋，Ｍｎ２＋，から成る蛍光体ＣＢＴＭは、特許文献２から既知である。特許文献２に示されるように、蛍光体は、深赤色のＭｎ２＋放出及び緑色のＴｂ３＋放出を供する。本発明で提案される、赤色及び緑色の放出を有する少なくとも１つの蛍光体を有するこの既知の蛍光体の組合せは、説明も提案もされていない。
【００１３】
更に、特許文献３は、蛍光体ＣＢＴを利用する蛍光灯を記述している特許文献４を参照している。この蛍光体は、蛍光体ＣＡＴ（アルミン酸セリウムマグネシウム：Ｔｂ）及びＬＡＰ（リン酸ランタン：Ｃｅ，Ｔｂ）と比べて良い放出特性及び高い安定性を有する。全ての３つの蛍光体は、本発明で緑色蛍光体として利用され得る。
【００１４】
特許文献３は、３つの蛍光体：第１の蛍光体としてＢＳＣＴ（ホウケイ酸ガドリニウムマグネシウム、セリウム及びテルビウムで活性化されている）、第２の蛍光体としてＹＯＸ、及び第３の蛍光体として二価ユウロピウムで活性化されているＳＡＰＥ発光層を備えたランプを開示している。
【００１５】
二価ユウロピウムで活性化されている蛍光体は、青色蛍光物質である。本発明で請求される赤色、緑色及び深赤色の放出を有する蛍光体の組は、特許文献３に開示されていない。
【００１６】
本発明のランプの好適な実施の形態は、請求項７から１０に定義される。
【００１７】
本発明の蛍光体ブレンドの構成に関連し、主要成分が赤色蛍光体ＹＯＸの場合、生成されるランプは高い光出力と低い赤色の割合を有する。ＣＢＴＭが主要成分の場合、より低い光出力を有し、より高い赤色の割合を有する。これを以下に説明する。蛍光灯の赤色の割合を顧客の希望に応じて適用することは、ＣＢＴＭの量を変化させることにより可能である。
【００１８】
蛍光体の本発明の組は、水性懸濁物として、従って単一層として、ランプの壁面に蒸着できるので、行程制御は改善され、ロジスティックは簡易化され、その結果、原価低減が実現される。
【００１９】
本発明はまた、蛍光灯の製造において、以上に示された３つの蛍光体の水性懸濁物の利用に関連する。
【００２０】
このような利用の好適な実施の形態は、請求項７に定義される。
【実施例】
【００２１】
本発明は、以下の、限定されない例を用いて更に説明される。
【００２２】
例１を説明する。
【００２３】
ＹＯＸを７０．５％、ＣＢＴＭを１７．６％、及びＣＢＴを１１．９％有する蛍光体ブレンドの水性懸濁物（懸濁物１）を用意した。この蛍光体ブレンドは、約２８０から３８５の何れかの値の色点を有するランプを生成すると想定された。実際の値は、予想された値より約１０ポイント低かったので、ＣＢＴの約３％ｂ．ｗ．が懸濁物に加えられた。
【００２４】
これらの懸濁物を適用することにより生成された１８Ｗのランプから、蛍光体としてＹＯＸ、ＣＢＴ及びＭＧＭを有する既知のランプと同様に、酢酸ブチルを利用することにより適用され、光強度の関連パラメータ、色点のｘ及びｙ値が、赤色％と同様に決定された。この結果を表１に示す。
【００２５】
【表１】
2007507833.tif 000002
ＣＢＴを加えられた蛍光体ブレンドを用いることにより得られた、色点（ｙ）が所望の色点であることは、表1から明らかである。
【００２６】
例2を説明する。
【００２７】
ＹＯＸを３６．２％、ＣＢＴＭを５４．３％、及びＣＢＴを９．５％有する蛍光体ブレンドの水性懸濁物（懸濁物２）から開始して、例1を繰り返した。再び、実際の値は、予想された値より約１０ポイント低く、つまりＣＢＴの約３％ｂ．ｗ．が懸濁物に加えられた。従って生成されたランプのパラメータが生成された。この結果は表2に示される。
【００２８】
【表２】
2007507833.tif 000003
余分のＣＢＴを加えられた蛍光体ブレンドを用いることにより得られた、色点（ｙ）が所望の色点であることは、表２から明らかである。
【００２９】
例３を説明する。
【００３０】
この例では、以下の表3に示される成分を有する蛍光体ブレンドを有する多くの水性懸濁物が用意された。これらの蛍光体で生成された１８Ｗの蛍光灯から、光強度、色点のパラメータ及び赤色％ＴＬが測定された。この結果を以下の表３（結果は赤色％ＴＬにより並べられている）に纏めた。
【００３１】
【表３】
2007507833.tif 000004
表3から明らかなように、ランプ番号１３は、５．７７％の赤色％ＴＬ、ｘ＝０．４８４及びｙ＝０．３９９を有し、既知の色番号２１のＴＬ（Ｄ）１８Ｗランプと完全に同等なランプである。ランプ番号１３で利用された蛍光体ブレンドの組合せは、ＹＯＸが４７％ｂ．ｗ．、ＣＢＴＭが３２％ｂ．ｗ．及び、ＣＢＴが２１％ｂ．ｗ．であった。従って、蛍光体ＣＢＴＭは、蛍光灯の製造においてＭＧＭの代わりに用いることができることが明らかである。更にこれは、光強度を１０％より増加させる。
【００３２】
本発明は、特定の実施例を用いて説明された。しかしながら、これらの実施例は、単なる説明のためのものであり、本発明の範囲を制限すると解釈されるべきではないと理解されるべきである。種々の変更及び変形は、本発明の範囲と精神から逸脱することなく、行われて良い。本発明の範囲は上述の説明によるというよりむしろ請求項により示される。
【国際調査報告】
2007507833.tif 000005
2007507833.tif 000006
2007507833.tif 000007